(57)【要約】【課題】高い光散乱性能を有する多孔質シリコーンゴム球状粒子、多孔質シリコーン複合粒子及びそれら粒子の製造方法を提供する。【解決手段】粒子内部又は表面に空孔を有する多孔質シリコーンゴム球状粒子。【選択図】図１
2020037664.tif 000002
【特許請求の範囲】
【請求項１】
粒子内部又は表面に空孔を有する多孔質シリコーンゴム球状粒子。
【請求項２】
体積平均粒径が０．５〜１００μｍであり、空孔が球状又は半球状であり、その直径が０．２〜３０μｍである請求項１記載の多孔質シリコーンゴム球状粒子。
【請求項３】
シリコーンゴムが、ケイ素原子に結合した１価脂肪族不飽和基を１分子中に少なくとも２個有するオルガノポリシロキサンと、ケイ素原子に結合した水素原子を１分子中に少なくとも２個有するオルガノハイドロジェンポリシロキサン（但し、上記脂肪族不飽和基と上記水素原子の少なくとも一方は、１分子中に少なくとも３個存在する）との付加反応物である請求項１又は２に記載の多孔質シリコーンゴム球状粒子。
【請求項４】
請求項１記載の多孔質シリコーンゴム球状粒子の表面に、球状のポリオルガノシルセスキオキサンが付着しており、その量が多孔質シリコーンゴム球状粒子１００質量％に対して１〜２５質量％である多孔質シリコーン複合粒子。
【請求項５】
体積平均粒径が０．５〜１００μｍであり、空孔の直径が０．２〜３０μｍである、請求項４に記載の多孔質シリコーン複合粒子。
【請求項６】
シリコーンゴムが、ケイ素原子に結合した１価脂肪族不飽和基を１分子中に少なくとも２個有するオルガノポリシロキサンと、ケイ素原子に結合した水素原子を１分子中に少なくとも２個有するオルガノハイドロジェンポリシロキサン（但し、上記脂肪族不飽和基と上記水素原子の少なくとも一方は、１分子中に少なくとも３個存在する）との付加反応物である請求項４又は５に記載の多孔質シリコーン複合粒子。
【請求項７】
（ｉ）内水相成分と、硬化性液状シリコーン組成物からなる油相成分とからなる、Ｗ／Ｏ（内水相／油相）型乳化物を得る工程、
（ｉｉ）上記（ｉ）で得られたＷ／Ｏ型乳化物と、外水相成分からなる、Ｗ／Ｏ／Ｗ（内水相／油相／外水相）型乳化物を得る工程、
（ｉｉｉ）触媒存在下において、（ｉｉ）で得られたＷ／Ｏ／Ｗ型乳化物中の油相である硬化性液状シリコーン組成物を硬化させ、多孔質シリコーンゴム球状粒子の水分散液を得る工程、及び
（ｉｖ）（ｉｉｉ）で得られた多孔質シリコーンゴム球状粒子の水分散液から、外相の水及び多孔質シリコーンゴム球状粒子中に存在する水を除去する工程
を有する、請求項１〜３のいずれか１項に記載の多孔質シリコーンゴム球状粒子を製造する製造方法。
【請求項８】
請求項７の製造方法で得られる多孔質シリコーンゴム球状粒子と、水、アルカリ性物質との存在下で、オルガノトリアルコキシシランを加水分解及び縮合反応させて、上記多孔質シリコーンゴム球状粒子の表面にポリオルガノシルセスキオキサンを付着させる工程を含む、請求項４〜６のいずれか１項に記載の多孔質シリコーン複合粒子を製造する製造方法。
【発明の詳細な説明】
【技術分野】
【０００１】
本発明は、多孔質シリコーンゴム球状粒子、多孔質シリコーン複合粒子、及びそれら粒子の製造方法に関するものである。
【背景技術】
【０００２】
従来より、化粧料にさらさら感、滑らかさ等の使用感及び伸展性を付与することを目的として、様々な球状のシリコーン粒子が用いられている。例えば、ポリメチルシルセスキオキサン粉末を含有する化粧料（特許文献１：特開昭６３−２９７３１３号公報）、球状シリコーンゴム粉末を含有するメーキャップ化粧料（特許文献２：特開平８−１２５２４号公報）、球状シリコーンゴム微粒子にポリオルガノシルセスキオキサン樹脂を被覆した複合シリコーン粉末を含有する化粧料（特許文献３：特開平９−２０６３１号公報）が既に提案されている。
【０００３】
また、球状シリコーン粒子は、ファンデーション等のメークアップ化粧料に配合することで、不自然な光沢（つや）のない自然な仕上がりとなる効果（ソフトフォーカス効果）を付与できる。例えば、特許文献３に記載の製造方法によって得られるものは、シリコーン粒子を被覆しているポリオルガノシルセスキオキサンが、およそ１００ｎｍの粒径を有しているため、また該ポリオルガノシルセスキオキサン自体も光を散乱させるため、化粧料へのソフトフォーカス効果の向上が期待できる。
【０００４】
また、球状シリコーン粒子の表面に多数の凸凹部を形成させたり、シリコーン粒子の形状を球状以外とすることにより、光散乱性を向上させることが提案されている。例えば、特許文献４（特開２００４−３５９５９２号公報）には、粒子表面に突起を有するポリオルガノシルセスキオキサン粒子が記載されている。特許文献５（特開２０００−１９１７８８号公報）には、粒子表面に多数のくぼみを有する球状の有機シリコーン微粒子が記載されている。特許文献６（特開２０１１−１５３７号公報）には、表面に複数の凹部を有する紡錘形状の中空異形を有する有機シリコーン微粒子が記載されている。特許文献７（特開２０１１−５７７８５号公報）には、全体として六面体以上である多面体の各面が凹面で形成された形状を有する異形有機シリコーン微粒子が記載されている。特許文献８（国際公開第２０１１／０７４０６６号）には、表面に複数の不定形の面と、不定形の面を囲む網状の凸部を有する、全体として球状を有する有機シリコーン微粒子が記載されている。特許文献９（国際公開第２０１１／１１１１７９号）には、全体として四面体の各面に相当する面に、開口部が概ね円形である凹部が形成された形状を有する有機シリコーン微粒子が記載されている。
【先行技術文献】
【特許文献】
【０００５】
【特許文献１】特開昭６３−２９７３１３号公報
【特許文献２】特開平８−１２５２４号公報
【特許文献３】特開平９−２０６３１号公報
【特許文献４】特開２００４−３５９５９２号公報
【特許文献５】特開２０００−１９１７８８号公報
【特許文献６】特開２０１１−１５３７号公報
【特許文献７】特開２０１１−５７７８５号公報
【特許文献８】国際公開第２０１１／０７４０６６号
【特許文献９】国際公開第２０１１／１１１１７９号
【発明の概要】
【発明が解決しようとする課題】
【０００６】
しかしながら、上記ポリオルガノシルセスキオキサン粒子や有機シリコーン微粒子は、いずれもレジン質等の硬い材質からなっており、化粧料に柔らかな感触を付与することができない。また近年、ファンデーション等のメークアップ化粧料においては、人工的でない自然な仕上がり感（素肌感）を有することが重視されてきており、シリコーンゴム粒子により、さらに高い光散乱性を付与することが求められている。
【０００７】
本発明は、上記事情に鑑みなされたもので、ファンデーション等のメークアップ化粧料において、高いソフトフォーカス効果の付与が期待できる、高い光散乱性能を有する多孔質シリコーンゴム球状粒子、多孔質シリコーン複合粒子、及びそれら粒子の製造方法を提供することを目的とする。
【課題を解決するための手段】
【０００８】
本発明者らは、上記目的を達成するため鋭意検討した結果、粒子の構造内部及び表面に、球状又は半球状の空孔を有する、新規の多孔質シリコーンゴム球状粒子、特に、油相成分が硬化性液状シリコーン組成物であるＷ／Ｏ／Ｗ（内水相／油相／外水相）型乳化物を経由してなる、多孔質シリコーンゴム球状粒子、多孔質シリコーン複合粒子、及びそれら粒子の製造方法を見出し、本発明を完成させるに至った。本発明の多孔質シリコーンゴム球状粒子は、粒子内部又は表面に空孔を有するため、高い光散乱性能を有すると共に、吸油性能を有する。
【０００９】
従って、本発明は下記発明を提供する。
１．粒子内部又は表面に空孔を有する多孔質シリコーンゴム球状粒子。
２．体積平均粒径が０．５〜１００μｍであり、空孔が球状又は半球状であり、その直径が０．２〜３０μｍである１記載の多孔質シリコーンゴム球状粒子。
３．シリコーンゴムが、ケイ素原子に結合した１価脂肪族不飽和基を１分子中に少なくとも２個有するオルガノポリシロキサンと、ケイ素原子に結合した水素原子を１分子中に少なくとも２個有するオルガノハイドロジェンポリシロキサン（但し、上記脂肪族不飽和基と上記水素原子の少なくとも一方は、１分子中に少なくとも３個存在する）との付加反応物である１又は２に記載の多孔質シリコーンゴム球状粒子。
４．１記載の多孔質シリコーンゴム球状粒子の表面に、球状のポリオルガノシルセスキオキサンが付着しており、その量が多孔質シリコーンゴム球状粒子１００質量％に対して１〜２５質量％である多孔質シリコーン複合粒子。
５．体積平均粒径が０．５〜１００μｍであり、空孔の直径が０．２〜３０μｍである、４に記載の多孔質シリコーン複合粒子。
６．シリコーンゴムが、ケイ素原子に結合した１価脂肪族不飽和基を１分子中に少なくとも２個有するオルガノポリシロキサンと、ケイ素原子に結合した水素原子を１分子中に少なくとも２個有するオルガノハイドロジェンポリシロキサン（但し、上記脂肪族不飽和基と上記水素原子の少なくとも一方は、１分子中に少なくとも３個存在する）との付加反応物である４又は５に記載の多孔質シリコーン複合粒子。
７．（ｉ）内水相成分と、硬化性液状シリコーン組成物からなる油相成分とからなる、Ｗ／Ｏ（内水相／油相）型乳化物を得る工程、
（ｉｉ）上記（ｉ）で得られたＷ／Ｏ型乳化物と、外水相成分からなる、Ｗ／Ｏ／Ｗ（内水相／油相／外水相）型乳化物を得る工程、
（ｉｉｉ）触媒存在下において、（ｉｉ）で得られたＷ／Ｏ／Ｗ型乳化物中の油相である硬化性液状シリコーン組成物を硬化させ、多孔質シリコーンゴム球状粒子の水分散液を得る工程、及び
（ｉｖ）（ｉｉｉ）で得られた多孔質シリコーンゴム球状粒子の水分散液から、外相の水及び多孔質シリコーンゴム球状粒子中に存在する水を除去する工程
を有する、１〜３のいずれかに記載の多孔質シリコーンゴム球状粒子を製造する製造方法。
８．７の製造方法で得られる多孔質シリコーンゴム球状粒子と、水、アルカリ性物質との存在下で、オルガノトリアルコキシシランを加水分解及び縮合反応させて、上記多孔質シリコーンゴム球状粒子の表面にポリオルガノシルセスキオキサンを付着させる工程を含む、４〜６のいずれかに記載の多孔質シリコーン複合粒子を製造する製造方法。
【発明の効果】
【００１０】
本発明によれば、粒子内部又は表面に空孔を有する多孔質シリコーンゴム球状粒子を提供することができ、高い光散乱性能や、吸油性能を有することが期待される。
【図面の簡単な説明】
【００１１】
【図１】実施例１で得られた多孔質シリコーンゴム球状粒子表面の電子顕微鏡写真である。
【図２】実施例２で得られた多孔質シリコーンゴム球状粒子表面の電子顕微鏡写真である。
【図３】実施例３で得られた多孔質シリコーンゴム球状粒子表面の電子顕微鏡写真である。
【図４】実施例３で得られた多孔質シリコーンゴム球状粒子破断面の電子顕微鏡写真である。
【図５】実施例４で得られた多孔質シリコーンゴム球状粒子表面の電子顕微鏡写真である。
【図６】実施例３で得られた多孔質シリコーン複合粒子表面の電子顕微鏡写真である。
【図７】実施例３で得られた多孔質シリコーン複合粒子破断面の電子顕微鏡写真である。
【図８】実施例３で得られたＷ／Ｏ乳化物の電子顕微鏡写真である。
【図９】実施例３で得られたＷ／Ｏ／Ｗ乳化物の電子顕微鏡写真である。
【図１０】実施例３で得られた多孔質シリコーンゴム球状粒子の水分散液の電子顕微鏡写真である。
【００１２】
［多孔質シリコーンゴム球状粒子］
本発明の多孔質シリコーンゴム球状粒子は、粒子内部又は表面に、球状又は半球状の空孔を有するものである。空孔は粒子内部又は表面に存在し、粒子内部又は表面のいずれであってもよく、粒子内部及び表面に存在してもよい。空孔の数は、多孔質シリコーンゴム球状粒子１個当たり１個以上であり、好ましくは２個以上である。また、空孔の形状は、球状又は半球状、不定形状のいずれでもよいが、球状又は半球状が好ましく、内部では球状、表面では半球状が好ましい。
【００１３】
多孔質シリコーンゴム球状粒子の形状は、表面構造に関しては電子顕微鏡にて観察することで確認できる。多孔質シリコーンゴム球状粒子の内部構造に関しては、粒子を破断した断面を用いた電子顕微鏡観察又は光学顕微鏡観察により確認できる。
【００１４】
本発明の多孔質シリコーンゴム球状粒子の体積平均粒径（ＭＶ値）は、０．５〜１００μｍが好ましく、１〜２０μｍがより好ましい。体積平均粒径が上記範囲内であると、多孔質シリコーンゴム球状粒子は凝集性がより低く、一次粒子にまで容易に分散すると共に、さらさら感が向上する。また、１００μｍ以下とすることで、さらさら感やなめらかさが向上し、ざらつき感もない。なお、本発明の体積平均粒径は、得られる多孔質シリコーンゴム球状粒子の粒径に合わせ、１μｍ以上は電気抵抗法にて、１μｍ未満はレーザー回折／散乱法にて測定する。
【００１５】
球状又は半球状の空孔は、その直径が０．２〜３０μｍが好ましく、０．２〜１０μｍがより好ましい。空孔直径を０．２μｍ以上とすることで、Ｗ／Ｏ型乳化物の調製が容易となり、光散乱性能の発現がより期待できる。また、３０μｍ以下とすることで、多孔質シリコーンゴム球状粒子内に、２個以上の空孔を形成させやすくなる。空孔の直径は、粒子を破断した断面を用いた電子顕微鏡観察又は光学顕微鏡観察により測定する。
【００１６】
多孔質シリコーンゴム球状粒子を構成するシリコーンゴムは、べたつきがないことが好ましく、そのゴム硬度はＪＩＳ  Ｋ  ６２５３に規定されているタイプＡデュロメータによる測定において、５〜９０の範囲であることが好ましく、より好ましくは１０〜８０の範囲である。ゴム硬度を上記範囲とすることで、多孔質シリコーンゴム球状粒子の凝集性がより低く、一次粒子にまで容易に分散すると共に、さらさら感が向上する。また、９０以下とすることで、多孔質シリコーンゴム球状粒子の柔らかな感触が向上する。
【００１７】
多孔質シリコーンゴム球状粒子のシリコーンゴムは、平均組成式（Ｒ12ＳｉＯ2/2）nで示される線状オルガノシロキサンブロックを有する硬化物からなることが好ましい。ここで、式中のＲ1は、置換又は非置換の炭素数１〜３０の一価炭化水素基であり、ｎは５〜５，０００の正の整数である。
【００１８】
上記Ｒ1としては、例えば、メチル基、エチル基、プロピル基、ブチル基、ペンチル基、ヘキシル基、ヘプチル基、オクチル基、デシル基、ウンデシル基、ドデシル基、テトラデシル基、ペンタデシル基、ヘキサデシル基、ヘプタデシル基、オクタデシル基、ノナデシル基、イコシル基、ヘニコシル基、ドコシル基、トリコシル基、テトラシル基等のアルキル基；フェニル基、トリル基、ナフチル基等のアリール基；ベンジル基、フェネチル基等のアラルキル基；ビニル基、アリル基等のアルケニル基；シクロペンチル基、シクロヘキシル基、シクロヘプチル基等のシクロアルキル基；及びこれら官能基の炭素原子に結合した水素原子の一部又は全部をハロゲン原子（フッ素原子、塩素原子、臭素原子、ヨウ素原子）等の原子、及び／又はアクリロキシ基、メタクリロキシ基、エポキシ基、グリシドキシ基、カルボキシル基等の置換基で置換した炭化水素基等が挙げられる。
【００１９】
上記シリコーンゴムは、硬化性液状シリコーンの硬化により得られるものであり、架橋構造（即ち、三次元網目構造）を有する。硬化性液状シリコーンの硬化により多孔質シリコーンゴム球状粒子を得る方法は、従来公知の方法に従えばよい。例えば、白金族金属系触媒存在下において、ケイ素原子に結合した１価脂肪族不飽和基、例えば、ビニルシリル基（≡ＳｉＣＨ＝ＣＨ2）を有するオルガノ（ポリ）シロキサンと、ケイ素原子に結合した水素原子、即ち、ヒドロシリル基（≡Ｓｉ−Ｈ，Ｓｉ−Ｈ基）を有するオルガノハイドロジェン（ポリ）シロキサンとを、付加反応させる製造方法が挙げられる。より具体的には、上記シリコーンゴムは、ケイ素原子に結合した１価脂肪族不飽和基を１分子中に少なくとも２個有するオルガノポリシロキサンと、ケイ素原子に結合した水素原子を１分子中に少なくとも２個有するオルガノハイドロジェンポリシロキサン（但し、上記脂肪族不飽和基と上記水素原子の少なくとも一方は、１分子中に少なくとも３個存在する）との付加反応物であることが好ましい。
【００２０】
上記オルガノ（ポリ）シロキサンと、オルガノハイドロジェン（ポリ）シロキサンとの組み合わせとしては、下記が挙げられる。上記組み合わせにおいて、オルガノ（ポリ）シロキサンと、オルガノハイドロジェン（ポリ）シロキサンとの比は、１価脂肪族不飽和基１個に対してＳｉ−Ｈ基が０．５〜２．０個となるような比率で配合することが好ましい。
Ｒ2aＲ3bＳｉＯ(4-a-b)/2で示され、１分子中に１価脂肪族不飽和基を少なくとも２個有するオルガノ（ポリ）シロキサンと、平均組成式Ｒ4cＨdＳｉＯ(4-c-d)/2で示され、１分子中にケイ素原子に結合した水素原子を少なくとも３個有するオルガノハイドロジェン（ポリ）シロキサンとの組み合わせ
Ｒ2aＲ3bＳｉＯ(4-a-b)/2で示され、１分子中に１価脂肪族不飽和基を少なくとも３個有するオルガノ（ポリ）シロキサンと、平均組成式Ｒ4cＨdＳｉＯ(4-c-d)/2で示され、１分子中にケイ素原子に結合した水素原子を少なくとも２個有するオルガノハイドロジェン（ポリ）シロキサンとの組み合わせ
【００２１】
上記式中のＲ2は、脂肪族不飽和基を除く、置換又は非置換の炭素数１〜３０の１価炭化水素基であり、Ｒ3は炭素数２〜６の１価脂肪族不飽和基である。ａ，ｂは、０＜ａ＜３、０＜ｂ≦３、及び０．１≦ａ＋ｂ≦３を満たす正数であり、好ましくは０＜ａ≦２．２９５、０．００５≦ｂ≦２．３、及び０．５≦ａ＋ｂ≦２．３を満たす正数である。Ｒ4は、脂肪族不飽和基を除く、置換又は非置換の炭素数１〜３０の一価炭化水素基である。ｃ，ｄは、０＜ｃ＜３、０＜ｄ≦３、及び０．１≦ｃ＋ｄ≦３を満たす正数であり、好ましくは０＜ｃ≦２．２９５、０．００５≦ｄ≦２．３、及び０．５≦ｃ＋ｄ≦２．３を満たす正数である。
【００２２】
上記Ｒ2としては、例えば、メチル基、エチル基、プロピル基、ブチル基、ペンチル基、ヘキシル基、ヘプチル基、オクチル基、デシル基、ウンデシル基、ドデシル基、テトラデシル基、ペンタデシル基、ヘキサデシル基、ヘプタデシル基、オクタデシル基、ノナデシル基、イコシル基、ヘニコシル基、ドコシル基、トリコシル基、テトラシル基等のアルキル基；フェニル基、トリル基、ナフチル基等のアリール基；ベンジル基、フェネチル基等のアラルキル基；ビニル基、アリル基等のアルケニル基；シクロペンチル基、シクロヘキシル基、シクロヘプチル基等のシクロアルキル基；及びこれら官能基の炭素原子に結合した水素原子の一部又は全部をハロゲン原子（フッ素原子、塩素原子、臭素原子、ヨウ素原子）等の原子及び／又はアクリロキシ基、メタクリロキシ基、エポキシ基、グリシドキシ基、カルボキシル基等の置換基で置換した炭化水素基等が挙げられるが、工業的には、全Ｒ2基中の５０モル％以上がメチル基であることが好ましい。
【００２３】
上記Ｒ3としては、例えば、ビニル基、アリル基、プロぺニル基、ブテニル基、ペンテニル基、ヘキセニル基等が挙げられるが、工業的には、ビニル基であることが好ましい。
【００２４】
上記Ｒ4としては、上記Ｒ2で例示したものと同様の官能基が挙げられる。
【００２５】
また、オルガノ（ポリ）シロキサン及びオルガノハイドロジェン（ポリ）シロキサンの２５℃における動粘度は、１００，０００ｍｍ2／ｓ以下が好ましく、１０，０００ｍｍ2／ｓ以下がより好ましい。動粘度が上記上限値を超えると、後述する本発明の製造方法において、粒度分布の狭い粒子を得ることが難しくなるおそれがある。下限は特に限定されないが、１ｍｍ2／ｓ以上が好ましい。なお、本発明における動粘度は、オストワルド粘度計による２５℃下での測定値である。また、上記オルガノ（ポリ）シロキサン及びオルガノハイドロジェン（ポリ）シロキサンの構造は、直鎖状、環状、分岐状のいずれであってもよいが、特に直鎖状が好ましい。
【００２６】
上記オルガノ（ポリ）シロキサンとしては、例えば、以下のものが挙げられるが、これらに限定されるものではない。なお、下記式中におけるＭｅ、Ｖｉは、それぞれメチル基、ビニル基を表す。括弧内に示される各シロキサン単位の結合順序は、下記に制限されるものではない。
【化１】
2020037664.tif 000003
（０≦ｎ１≦１，０００）
【化２】
2020037664.tif 000004
（０≦ｎ２≦１，０００）
【化３】
2020037664.tif 000005
（０≦ｎ３≦１，０００、２≦ｎ４≦１００）
【化４】
2020037664.tif 000006
（０≦ｎ５≦１，０００、１≦ｎ６≦１００）
【００２７】
オルガノハイドロジェン（ポリ）シロキサンとしては、例えば、以下のものが挙げられるが、これらに限定されるものではない。なお、下記式中におけるＭｅは、メチル基を表す。括弧内に示される各シロキサン単位の結合順序は、下記に制限されるものではない。
【００２８】
【化５】
2020037664.tif 000007
（２≦ｎ７≦１，０００）
【化６】
2020037664.tif 000008
（２≦ｎ８≦１，０００、１≦ｎ９≦５００）
【化７】
2020037664.tif 000009
（０≦ｎ１０≦１，０００、１≦ｎ１１≦５００）
【００２９】
白金族金属系触媒は、ヒドロシリル化反応に用いられる公知又は周知の触媒であればよい。例えば、白金（白金黒を含む）、ロジウム、パラジウム等の白金族金属単体；Ｈ2ＰｔＣl4・ｋＨ2Ｏ、Ｈ2ＰｔＣｌ6・ｋＨ2Ｏ、ＮａＨＰｔＣｌ6・ｋＨ2Ｏ、ＫＨＰｔＣｌ6・ｋＨ2Ｏ、Ｎａ2ＰｔＣｌ6・ｋＨ2Ｏ、Ｋ2ＰｔＣｌ4・ｋＨ2Ｏ、ＰｔＣｌ4・ｋＨ2Ｏ、ＰｔＣｌ2、Ｎａ2ＨＰｔＣｌ4・ｋＨ2Ｏ（但し、式中のｋは０〜６の整数であり、好ましくは０又は６である）等の塩化白金、塩化白金酸及び塩化白金酸塩；アルコール変性塩化白金酸（米国特許第３，２２０，９７２号明細書参照）；塩化白金酸とオレフィンとの複合体（米国特許第３，１５９，６０１号明細書、同第３，１５９，６６２号明細書、同第３，７７５，４５２号明細書参照）；白金黒、パラジウム等の白金族金属をアルミナ、シリカ、カーボン等の担体に担持させたもの；ロジウム−オレフィン複合体；クロロトリス（トリフェニルフォスフィン）ロジウム（ウィルキンソン触媒）；白金、塩化白金、塩化白金酸又は塩化白金酸塩とビニル基含有シロキサン、特に、白金とビニル基含有ジシロキサン又はビニル基含有環状シロキサンとの複合体等が挙げられる。
【００３０】
白金族金属系触媒の配合量は、ヒドロシリル化反応を促進するための有効量でよい。触媒の添加量が過剰であると、後述する界面活性剤のポリエーテル部分が酸化し、臭気が発生する場合がある。特には、上記オルガノ（ポリ）シロキサンとオルガノハイドロジェン（ポリ）シロキサンとの合計質量に対する触媒中の白金族金属の質量換算量が、０．１〜１００ｐｐｍ（質量）が好ましく、０．５〜５０ｐｐｍがより好ましく、１〜３０ｐｐｍがさらに好ましい。
【００３１】
本発明の多孔質シリコーンゴム球状粒子は、当該粒子中にシリコーンオイル、無機系粉末、有機系粉末等を含有してもよい。
【００３２】
[多孔質シリコーン複合粒子]
本発明の多孔質シリコーン複合粒子は、上記多孔質シリコーンゴム球状粒子の表面に、球状のポリオルガノシルセスキオキサンが付着したものである。ポリオルガノシルセスキオキサンは、多孔質シリコーンゴム球状粒子表面にまばらに付着してもよいし、隙間なく付着してもよいが、付着密度の高い方が、窪みを有する粒子が得られやすい。多孔質シリコーン複合粒子は球状であり、ポリオルガノシルセスキオキサンの形状は、殆ど球状（真球状）もしくは半球状が好ましい。球状のポリオルガノシルセスキオキサンの粒径は１０〜４００ｎｍが好ましく、１０〜２００ｎｍがより好ましい。ポリオルガノシルセスキオキサンの粒径が１０ｎｍ未満だと、得られる多孔質シリコーン複合粒子の光散乱性能が低下するおそれがある。また、当該粒径が４００ｎｍを超えると、得られる多孔質シリコーン複合粒子は柔らかな感触が乏しくなるおそれがあり、また光散乱性能が低下するおそれがある。但し、本発明において、ポリオルガノシルセスキオキサンの粒径は、上述した多孔質シリコーンゴム球状粒子の粒径より小さいことが好ましい。
ポリオルガノシルセスキオキサンの粒径や形状、及び多孔質シリコーンゴム球状粒子表面での付着密度は、得られた多孔質シリコーン複合粒子を電子顕微鏡にて観察することにより確認できる。
【００３３】
上記ポリオルガノシルセスキオキサンは、例えば、Ｒ5ＳｉＯ3/2で示される単位が、三次元網目状に架橋したレジン状固形物である。上記式中のＲ5は、置換又は非置換の炭素数１〜２０の一価炭化水素基である。Ｒ5としては、例えば、メチル基、エチル基、プロピル基、ブチル基、ペンチル基、ヘキシル基、ヘプチル基、オクチル基、デシル基、ウンデシル基、ドデシル基、テトラデシル基、ペンタデシル基、ヘキサデシル基、ヘプタデシル基、オクタデシル基、ノナデシル基、イコシル基、ヘニコシル基、ドコシル基、トリコシル基、テトラシル基等のアルキル基；フェニル基、トリル基、ナフチル基等のアリール基；ベンジル基、フェネチル基等のアラルキル基；ビニル基、アリル基等のアルケニル基；シクロペンチル基、シクロヘキシル基、シクロヘプチル基等のシクロアルキル基；及びこれら官能基の炭素原子に結合した水素原子の一部または全部をハロゲン原子（フッ素原子、塩素原子、臭素原子、ヨウ素原子）等の原子及び／又はアクリロキシ基、メタクリロキシ基、エポキシ基、グリシドキシ基、カルボキシル基等の置換基で置換した炭化水素基等が挙げられる。
【００３４】
後述する本発明の製造方法により、多孔質シリコーンゴム球状粒子の表面にポリオルガノシルセスキオキサンを付着させるためには、上記Ｒ5の５０モル％以上がメチル基、ビニル基、またはフェニル基であることが好ましく、より好ましくは８０モル％以上、より好ましくは９０モル％以上である。
【００３５】
多孔質シリコーンゴム球状粒子表面に付着するポリオルガノシルセスキオキサンの量は、多孔質シリコーンゴム球状粒子１００質量部に対し１〜２５質量部が好ましく、より好ましくは２〜２５質量部である。ポリオルガノシルセスキオキサンの量を上記範囲内とすることで、得られる多孔質シリコーン複合粒子の光散乱性能がより向上し、また、さらさら感がより向上する。さらに、後述する本発明の製造方法においては、表面に凹凸を有する多孔質シリコーン複合粒子を得やすくなる場合がある。また、ポリオルガノシルセスキオキサンの量が上記上限値を超えると、多孔質シリコーン複合粒子の柔らかな感触が乏しくなるおそれがある。
【００３６】
ポリオルガノシルセスキオキサンは、得られる多孔質シリコーン複合粒子の非凝集性、分散性等の特性や、さらさら感、なめらかさ等の使用感、柔らかい感触を損なわない範囲で、Ｒ5ＳｉＯ3/2単位の他に、Ｒ52ＳｉＯ2/2単位、Ｒ53ＳｉＯ1/2単位及びＳｉＯ4/2単位の少なくとも１種を含んでいてもよい。このようなポリオルガノシルセスキオキサンにおいて、Ｒ5ＳｉＯ3/2単位の含有率は、全シロキサン単位中、好ましくは７０〜１００モル％、より好ましくは８０〜１００モル％である。
【００３７】
多孔質シリコーン複合粒子の体積平均粒径は、０．５〜１００μｍが好ましく、１〜２０μｍがより好ましい。多孔質シリコーン複合粒子の直径は０．２〜３０μｍが好ましく、０．２〜１０μｍがより好ましい。測定方法及びその理由は、上記多孔質シリコーンゴム球状粒子と同じである。
【００３８】
［多孔質シリコーンゴム球状粒子の製造方法］
本発明の多孔質シリコーンゴム球状粒子は、例えば、下記工程を有する製造方法により得ることができる。
（ｉ）内水相成分と、硬化性液状シリコーン組成物からなる油相成分とからなる、Ｗ／Ｏ（内水相／油相）型乳化物を得る工程、
（ｉｉ）上記（ｉ）で得られたＷ／Ｏ型乳化物と、外水相成分からなる、Ｗ／Ｏ／Ｗ（内水相／油相／外水相）型乳化物を得る工程、
（ｉｉｉ）触媒存在下において、（ｉｉ）で得られたＷ／Ｏ／Ｗ型乳化物中の油相である硬化性液状シリコーン組成物を硬化させ、多孔質シリコーンゴム球状粒子の水分散液を得る工程、及び
（ｉｖ）（ｉｉｉ）で得られた多孔質シリコーンゴム球状粒子の水分散液から、外相の水及び多孔質シリコーンゴム球状粒子中に存在する水を除去する工程
【００３９】
（ｉ）内水相成分と、硬化性液状シリコーン組成物からなる油相成分とからなる、Ｗ／Ｏ（内水相／油相）型乳化物を得る工程
Ｗ／Ｏ型乳化物は、公知の方法により製造することができる。一般的には、水相成分を油相成分に分散・乳化する方法で調製される。
【００４０】
上記内水相成分としては、各種水溶性有効成分を含有することができ、これらは特に限定されない。例えば、化粧品の一成分として通常使用されるところの水（純水）、ならびに水に添加剤を混合して得られる溶液及び分散液等を含む。上記添加剤は、上記多孔質シリコーンゴム球状粒子の使用目的に応じて適宜変更可能であり、化粧料に使用される場合、その有効成分としては、例えば、保湿剤、柔軟剤、香料、紫外線吸収剤、増粘剤、防腐剤、殺菌剤、アルコール、水溶性塩、及び各種の色素等が挙げられる。
【００４１】
本発明における構成要素の一つである内水相成分は、得られるＷ／Ｏ型乳化物の濃度の制御や、多孔質シリコーンゴム球状粒子の空孔サイズを制御するものであるが、その配合量は、Ｗ／Ｏ型乳化物１００質量部中１０〜９０質量部が好ましく、３０〜７０質量部の範囲がより好ましい。配合量が１０質量部未満であると、得られるＷ／Ｏ型乳化物は液滴の非常に少ないものになると共に、次工程を経て得られる多孔質シリコーンゴム球状粒子の空孔形成率が大幅に低下するおそれがある。また、９０質量部を超えると、得られるＷ／Ｏ型乳化物の粘度が非常に高くなり、次工程（ｉｉ）での乳化性能が低下するおそれがある。
【００４２】
上記油相成分としては、得られるＷ／Ｏ型乳化物の内水相成分に対する分散媒であり、多孔質シリコーンゴム球状粒子のゴム成分に相当するものである。この油相成分は、硬化性液状シリコーン組成物からなり、上記で示している通り、ケイ素原子に結合した１価脂肪族不飽和基、例えば、ビニルシリル基（≡ＳｉＣＨ＝ＣＨ2）を有するオルガノ（ポリ）シロキサンと、ケイ素原子に結合した水素原子、即ち、ヒドロシリル基（≡Ｓｉ−Ｈ，Ｓｉ−Ｈ基）を有するオルガノハイドロジェン（ポリ）シロキサン（但し、上記脂肪族不飽和基と上記水素原子の少なくとも一方は、１分子中に少なくとも３個存在する）とを含むものが挙げられる。
【００４３】
オルガノ（ポリ）シロキサン、オルガノハイドロジェン（ポリ）シロキサンの例示、好ましい範囲、２５℃下における動粘度、オルガノ（ポリ）シロキサンとオルガノハイドロジェン（ポリ）シロキサンとの比は、上記「多孔質シリコーンゴム球状粒子」に記載されたものと同様である。
【００４４】
（ｉ）工程では、上記内水相成分を油相成分で乳化し、Ｗ／Ｏ型乳化物とするため、乳化剤として界面活性剤が好ましく使用される。本発明における界面活性剤は、特に限定されるものではなく、非イオン性界面活性剤、アニオン性界面活性剤、カチオン性界面活性剤、及び両イオン性界面活性剤が挙げられ、１種単独又は２種以上を適宜組み合わせて用いることができる。
【００４５】
非イオン性界面活性剤としては、例えば、ポリオキシエチレンアルキルエーテル、ポリオキシエチレンポリオキシプロピレンアルキルエーテル、ポリオキシエチレンアルキルフェニルエーテル、ポリエチレングリコール脂肪酸エステル、ソルビタン脂肪酸エステル、ポリオキシエチレンソルビタン脂肪酸エステル、ポリオキシエチレンソルビット脂肪酸エステル、グリセリン脂肪酸エステル、ポリオキシエチレングリセリン脂肪酸エステル、ポリグリセリン脂肪酸エステル、プロピレングリコール脂肪酸エステル、ポリオキシエチレンヒマシ油、ポリオキシエチレン硬化ヒマシ油、ポリオキシエチレン硬化ヒマシ油脂肪酸エステル、ポリオキシエチレンアルキルアミン、ポリオキシエチレン脂肪酸アミド、シリコーン系界面活性剤が挙げられる。
【００４６】
シリコーン系界面活性剤としては、ポリオキシエチレン変性オルガノポリシロキサン、ポリオキシプロピレン変性オルガノポリシロキサン、ポリオキシエチレンポリオキシプロピレン変性オルガノポリシロキサン等のポリエーテル変性シリコーン、ポリグリセリン変性シリコーン、ポリエーテル・アルキル共変性シリコーン、ポリグリセリン・アルキル共変性シリコーン、ポリエーテル・シリコーン・アルキル共変性シリコーン、ポリグリセリン・シリコーン・アルキル共変性シリコーン等が挙げられる。これらは、それぞれ直鎖型、分岐型、架橋型のものが挙げられる。
【００４７】
アニオン性界面活性剤としては、例えば、アルキル硫酸エステル塩、ポリオキシエチレンアルキルエーテル硫酸エステル塩、ポリオキシエチレンアルキルフェニルエーテル硫酸エステル塩、脂肪酸アルキロールアミドの硫酸エステル塩、アルキルベンゼンスルホン酸塩、ポリオキシエチレンアルキルフェニルエーテルスルホン酸塩、α−オレフィンスルホン酸塩、α−スルホ脂肪酸エステル塩、アルキルナフタレンスルホン酸、アルキルジフェニルエーテルジスルホン酸塩、アルカンスルホン酸塩、Ｎ−アシルタウリン酸塩、ジアルキルスルホコハク酸塩、モノアルキルスルホコハク酸塩、ポリオキシエチレンアルキルエーテルスルホコハク酸塩、脂肪酸塩、ポリオキシエチレンアルキルエーテルカルボン酸塩、Ｎ−アシルアミノ酸塩、モノアルキルリン酸エステル塩、ジアルキルリン酸エステル塩、ポリオキシエチレンアルキルエーテルリン酸エステル塩等が挙げられる。
【００４８】
カチオン性界面活性剤としては、例えば、アルキルトリメチルアンモニウム塩、ジアルキルジメチルアンモニウム塩、ポリオキシエチレンアルキルジメチルアンモニウム塩、ジポリオキシエチレンアルキルメチルアンモニウム塩、トリポリオキシエチレンアルキルアンモニウム塩、アルキルベンジルジメチルアンモニウム塩、アルキルピリジニウム塩、モノアルキルアミン塩、モノアルキルアミドアミン塩等が挙げられる。
【００４９】
両イオン性界面活性剤としては、例えば、アルキルジメチルアミンオキシド、アルキルジメチルカルボキシベタイン、アルキルアミドプロピルジメチルカルボキシベタイン、アルキルヒドロキシスルホベタイン、アルキルカルボキシメチルヒドロキシエチルイミダゾリウムベタイン等が挙げられる。
【００５０】
これらの界面活性剤は、ＨＬＢ値が１０以下のものが好ましく、８以下のものがより好ましい。少量で上記液状シリコーン組成物を乳化し、微細な乳化物を得る点から、ノニオン性界面活性剤が好ましい。
【００５１】
上記界面活性剤の使用量は、硬化性液状シリコーン組成物１００質量部に対して、０．０１〜２０質量部の範囲とすることが好ましく、０．０５〜５質量部がより好ましい。界面活性剤の使用量が、０．０１質量部未満であると、微細な乳化物を得ることが困難になるおそれがある。２０質量部を超えると、乳化に寄与しない油相中に溶解している界面活性剤の割合が高まり、経済的不利となる可能性がある。
【００５２】
乳化方法としては、一般的な乳化分散機を用いて行えばよい。乳化分散機としては、例えば、ホモディスパー等の高速回転遠心放射型攪拌機、ホモミキサー等の高速回転せん断型攪拌機、ホモジナイザー等の高圧噴射式乳化分散機、コロイドミル、超音波乳化機等が挙げられる。
【００５３】
なお、次工程である下記（ｉｉ）における乳化の簡便性の点から、上記（ｉ）で得られたＷ／Ｏ型乳化物の粘度に応じて、オルガノ（ポリ）シロキサン及びオルガノハイドロジェン（ポリ）シロキサン等の硬化性液状シリコーンによる希釈を行ってもよい。
【００５４】
（ｉｉ）上記（ｉ）で得られたＷ／Ｏ型乳化物と、外水相成分からなる、Ｗ／Ｏ／Ｗ（内水相／油相／外水相）型乳化物を得る工程
【００５５】
Ｗ／Ｏ／Ｗ型乳化物は、公知の方法により製造することができる。一般的には、（ｉ）にて製造したＷ／Ｏ型乳化物を外水相成分に分散・乳化させる方法で調製される。
【００５６】
外水相成分としては、各種水溶性有効成分を含有することができ、上記（ｉ）工程で例示されたものが同様に示される。さらに、外水相成分に増粘剤等の水溶性高分子化合物を含んでいてもよい。
【００５７】
水溶性高分子化合物は、特に限定されるものではなく、公知の水溶性高分子化合物を使用すればよい。例えば、天然水溶性高分子化合物、半合成の水溶性高分子化合物、合成水溶性高分子化合物等が挙げられる。
天然水溶性高分子化合物としては、例えば、アラビアガム、グアガム、カラギーナン、ペクチン、カンテン、クインスシード、デンプン（コメ、トウモロコシ、バレイショ、コムギ）、グリチルリチン酸等の植物系高分子；キサンタンガム、デキストラン、ブルラン等の微生物系高分子；コラーゲン、カゼイン、アルブミン、ゼラチン等の動物系高分子等が挙げられる。
半合成の水溶性高分子化合物としては、例えば、カルボキシメチルデンプン、メチルヒドロキシプロピルデンプン等のデンプン系高分子；メチルセルロース、ニトロセルロース、エチルセルロース、ヒドロキシエチルセルロース、ヒドロキシプロピルセルロース、カルボキシメチルセルロースナトリウム（ＣＭＣ）、結晶性セルロース、セルロース粉末等のセルロース系高分子；アルギン酸ナトリウム、アルギン酸プロピレングリコールエステル等のアルギン酸系高分子等が挙げられる。
合成水溶性高分子化合物としては、例えば、ポリビニルアルコール、ポリビニルメチルエーテル、カルボキシビニルポリマー等のビニル系高分子；ポリエチレングリコール（分子量：１５００，４０００，６０００）等のポリオキシエチレン系高分子化合物；ポリオキシエチレンポリオキシプロピレン共重合体等の共重合系高分子化合物；ポリアクリル酸ナトリウム、ポリアクリルアミド、アクリル酸・メタクリル酸アルキル共重合体等のアクリル系高分子化合物；ポリエチレンイミン、カチオン性ポリマー等が挙げられる。
【００５８】
水溶性高分子化合物を用いる場合、その配合量は、本工程より得られるＷ／Ｏ／Ｗ型乳化物中において０．０１〜５０質量％が好ましく、０．１〜２０質量％がより好ましく、０．３〜１０質量％がさらに好ましい。
【００５９】
（ｉｉ）工程では、上記（ｉ）のＷ／Ｏ型乳化物を外水相成分で乳化し、Ｗ／Ｏ／Ｗ型乳化物とするための乳化剤として、界面活性剤が好ましく使用される。（ｉｉ）工程で用いる界面活性剤としては、上記（ｉ）で用いる界面活性剤が同様に例示され、１種単独で、又は２種以上を適宜組み合わせて用いることができる。中でも、ＨＬＢ値が８以上のものが好ましく、１０以上のものがより好ましい。ただし、（ｉ）工程で使用した界面活性剤のＨＬＢよりも、高いＨＬＢを有する界面活性剤を使用することが好ましい。特に、少量で上記液状シリコーン組成物を乳化し、微細な乳化物を得る点から、ノニオン性界面活性剤が好ましい。中でも、Ｗ／Ｏ／Ｗ型乳化物の安定性に寄与する点から、ポリオキシエチレン系界面活性剤が好ましく、モノオレイン酸ポリオキシエチレンソルビタン（ＰＯＥソルビタンモノオレート）等がより好ましい。
【００６０】
上記界面活性剤の使用量は、Ｗ／Ｏ型乳化物１００質量部に対して、０．０１〜１０質量部の範囲とすることが好ましく、０．０５〜５質量部がより好ましい。界面活性剤量が１０質量部を超えると、Ｗ／Ｏ／Ｗ型乳化物とならず、転相によるＯ／Ｗ型乳化物となる場合があると共に、本発明の製造方法によりポリオルガノシルセスキオキサンを多孔質シリコーンゴム球状粒子の表面に付着させる場合、これが困難となるおそれがある。また、０．０１質量部未満だと、安定なＷ／Ｏ／Ｗ型乳化物を得ることが困難になるおそれがある。
【００６１】
乳化方法としては、一般的な乳化分散機を用いて行えばよい。乳化分散機としては、例えば、ホモディスパー等の高速回転遠心放射型攪拌機、ホモミキサー等の高速回転せん断型攪拌機、ホモジナイザー等の高圧噴射式乳化分散機、コロイドミル等が挙げられる。
但し、該乳化分散機を用いる際のせん断力は、上記（ｉ）工程よりも小さいことが好ましい。上記（ｉ）工程よりもせん断力が大きい場合、Ｗ／Ｏ／Ｗ型乳化物とならず、転相によるＯ／Ｗ型乳化物となるおそれがある。
【００６２】
（ｉｉｉ）触媒存在下において、（ｉｉ）で得られたＷ／Ｏ／Ｗ型乳化物中の油相である硬化性液状シリコーン組成物を硬化させ、多孔質シリコーンゴム球状粒子の水分散液を得る工程
多孔質シリコーンゴム球状粒子の水分散液は、上記（ｉ）、（ｉｉ）の工程により得られる乳化物に触媒を添加し、硬化反応を起こすことで製造できる。
触媒は、例えば、硬化性液状シリコーン組成物が付加硬化型である場合、上記［多孔質シリコーンゴム球状粒子］中で記載されたものと同様の白金族金属系触媒が挙げられる。ここで、触媒の水に対する分散性が低い場合においては、触媒を界面活性剤に分散又は溶解した状態で、乳化物に添加するのが好ましい。また、硬化反応は室温下で行ってもよいが、反応が十分に進行・完結しない場合においては、１００℃未満の加熱下で行ってもよい。
【００６３】
触媒は、硬化性液状シリコーン組成物に予め添加しておいてもよい。この場合、上記（ｉ）、（ｉｉ）の製造工程が終了する前に硬化性液状シリコーン組成物が硬化しないよう、硬化性液状シリコーン組成物の温度及び時間を考慮して乳化を行うのがよい。さらに、触媒の反応性を制御するため、予め硬化性液状シリコーン組成物に反応制御剤を配合してもよい。
【００６４】
（ｉｖ）（ｉｉｉ）で得られた多孔質シリコーンゴム球状粒子の水分散液から、外相の水、及び多孔質シリコーンゴム球状粒子中に存在する水を除去する工程
水を除去する方法としては、例えば、水分散液を、常圧下又は減圧下において加熱する方法が挙げられる。具体的には、分散液を加熱下で静置して水分を除去する方法、分散液を加熱下で撹拌流動させながら水分を除去する方法、スプレードライヤーのように熱風気流中に分散液を噴霧・分散させる方法、流動熱媒体を利用する方法等が挙げられる。
【００６５】
水分散液は、そのままの状態で水分を除去してもよいが、必要であれば分散液を濃縮してもよいし、分散液を水や水溶性アルコール等で洗浄してもよい。また、水分散液にさらに水を添加・希釈してもよい。分散液中の多孔質シリコーンゴム球状粒子は、水１００質量部に対し１〜１５０質量部となる量で含まれることが好ましく、５〜７０質量部がより好ましい。分散液中の多孔質シリコーンゴム球状粒子の割合が１質量部未満だと、目的とする多孔質シリコーン複合粒子の生成効率が低くなる可能性がある。また、１５０質量部を超えると、多孔質シリコーンゴム球状粒子表面にポリオルガノシルセスキオキサンを付着させる場合、これが困難になると共に、粒子同士の凝集・融着が生じる可能性がある。
【００６６】
また、多孔質シリコーンゴム球状粒子の表面に付着させるポリオルガノシルセスキオキサンの付着性や、得られるポリオルガノシルセスキオキサン粒子のサイズを制御する目的として、界面活性剤や水溶性高分子化合物を上記水分散液に添加してもよい。
【００６７】
上記多孔質シリコーンゴム球状粒子の水分散液に添加する界面活性剤は、特には限定されず、上述した界面活性剤を適宜使用すればよい。添加する界面活性剤は、多孔質シリコーンゴム球状粒子の水分散液中に既に配合されている界面活性剤と同一であっても、異なってもよく、２種以上の界面活性剤を追加で添加してもよい。
【００６８】
上記多孔質シリコーンゴム球状粒子の水分散液に添加する水溶性高分子化合物は、特には限定されず、非イオン性水溶性高分子化合物、アニオン性水溶性高分子化合物、カチオン性水溶性高分子化合物、及び両イオン性水溶性高分子化合物が挙げられ、１種単独で又は２種以上を併用してもよい。
【００６９】
非イオン性水溶性高分子化合物としては、例えば、ビニルアルコールと酢酸ビニルの共重合体、アクリルアミドの重合体、ビニルピロリドンの重合体、ビニルピロリドンと酢酸ビニルの共重合体、ポリエチレングリコール、イソプロピルアクリルアミドの重合体、メチルビニルエーテルの重合体、デンプン、メチルセルロース、ヒドロキシエチルセルロース、ヒドロキシプロピルセルロース、グアガム、キサンタンガム等が挙げられる。
【００７０】
アニオン性水溶性高分子化合物としては、例えば、アクリル酸ナトリウムの重合体、アクリル酸ナトリウムとマレイン酸ナトリウムとの共重合体、アクリル酸ナトリウムとアクリルアミドの共重合体、スチレンスルホン酸ナトリウムの重合体、ポリイソプレンスルホン酸ナトリウムとスチレンとの共重合体、ナフタレンスルホン酸ナトリウムの重合体、カルボキシメチルデンプン、リン酸デンプン、カルボキシメチルセルロース、アルギン酸ナトリウム、アラビアガム、カラギーナン、コンドロイチン硫酸ナトリウム、ヒアルロン酸ナトリウム等が挙げられる。
【００７１】
カチオン性水溶性高分子化合物としては、例えば、ジメチルジアリルアンモニウムクロライドの重合体、ビニルイミダゾリンの重合体、メチルビニルイミダゾリウムクロライドの重合体、アクリル酸エチルトリメチルアンモニウムクロライドの重合体、メタクリル酸エチルトリメチルアンモニウムクロライドの重合体、アクリルアミドプロピルトリメチルアンモニウムクロライドの重合体、メタクリルアミドプロピルトリメチルアンモニウムクロライドの重合体、エピクロルヒドリン／ジメチルアミン共重合体、エチレンイミンの重合体、エチレンイミンの重合体４級化物、アリルアミン塩酸塩の重合体、ポリリジン、カチオンデンプン、カチオン化セルロース、キトサン、及びこれらに非イオン性基やアニオン性基を持つモノマーを共重合した、これらの誘導体等が挙げられる。
【００７２】
両イオン性水溶性高分子化合物としては、例えば、アクリル酸エチルトリメチルアンモニウムクロライドとアクリル酸とアクリルアミドの共重合体、メタクリル酸エチルトリメチルアンモニウムクロライドとアクリル酸とアクリルアミドの共重合体、アクリルアミドの重合体のホフマン分解物等が挙げられる。
【００７３】
［多孔質シリコーン複合粒子の製造方法］
多孔質シリコーン複合粒子とする場合は、
（付着工程）多孔質シリコーンゴム球状粒子、水、アルカリ性物質との存在下で、オルガノトリアルコキシシランを加水分解及び縮合反応させて、多孔質シリコーンゴム球状粒子の表面にポリオルガノシルセスキオキサンを付着させる工程を含む。具体的には、上記（ｉｉｉ）工程で得られた水分散液に、アルカリ性物質及びオルガノトリアルコキシシランを添加し、オルガノトリアルコキシシランを加水分解及び縮合反応させる工程を有する。この工程により、多孔質シリコーンゴム球状粒子の表面に、球状のポリオルガノシルセスキオキサンが付着した多孔質シリコーン複合粒子が得られる。
【００７４】
アルカリ性物質は、オルガノトリアルコキシシランを加水分解及び縮合反応させる触媒、又は縮合反応させる触媒として作用する。アルカリ性物質は、１種単独で用いても２種以上を併用してもよい。アルカリ性物質はそのまま添加しても、アルカリ性水溶液として添加してもよく、上記（ｉｉｉ）工程で得られた水分散液に、（ｉｉｉ’）オルガノトリアルコキシシランを添加する前に配合してもよいし、オルガノトリアルコキシシランを添加する後に添加してもよい。
【００７５】
アルカリ性物質は、特には限定されず、オルガノトリアルコキシシランの加水分解及び縮合反応を進行させるものであればよい。例えば、水酸化カリウム、水酸化ナトリウム、水酸化リチウム等のアルカリ金属水酸化物；水酸化カルシウム、水酸化バリウム等のアルカリ土類金属水酸化物；炭酸カリウム、炭酸ナトリウム等のアルカリ金属炭酸塩；アンモニア；テトラメチルアンモニウムヒドロキシド、テトラエチルアンモニウムヒドロキシド等のテトラアルキルアンモニウムヒドロキシド；モノメチルアミン、モノエチルアミン、モノプロピルアミン、モノブチルアミン、モノペンチルアミン、ジメチルアミン、ジエチルアミン、トリメチルアミン、トリエタノールアミン、エチレンジアミン等のアミン類等が挙げられる。中でも、得られる多孔質シリコーン複合粒子の粉末から、揮発させることにより容易に除去できることから、アンモニアが最適である。アンモニアは、市販のアンモニア水溶液を使用することができる。
【００７６】
アルカリ性物質の添加量は、多孔質シリコーンゴム球状粒子水分散液のｐＨが好ましくは９．０〜１３．０、より好ましくは９．５〜１２．５の範囲となる量である。ｐＨが上記範囲内であれば、オルガノトリアルコキシシランの加水分解及び縮合反応を十分に進行させることができ、また、得られるポリオルガノシルセスキオキサンが、多孔質シリコーンゴム球状粒子表面に付着しやすくなる。
【００７７】
上記オルガノトリアルコキシシランは、例えば、Ｒ5Ｓｉ（ＯＲ6）3で示されるものが挙げられる。式中、Ｒ5は上記記載内容と同様であり、Ｒ6は、非置換の炭素数１〜６の１価炭化水素基である。Ｒ6としては、例えば、メチル基、エチル基、プロピル基、ブチル基、ペンチル基、ヘキシル基等が挙げられるが、反応性の点からメチル基であることが好ましい。ポリオルガノシルセスキオキサン中にＲ52ＳｉＯ2/2単位、Ｒ53ＳｉＯ1/2単位、及びＳｉＯ4/2単位の１種以上をさらに導入する場合、それぞれに対応するＲ52Ｓｉ（ＯＲ6）2、Ｒ53ＳｉＯＲ6、及びＳｉ（ＯＲ6）4の１種以上を添加すればよい（これらの式中、Ｒ5及びＲ6は上述の記載内容と同様である）。例えば、ポリオルガノシルセスキオキサンの原料として、Ｒ5Ｓｉ（ＯＲ6）3と、Ｒ52Ｓｉ（ＯＲ6）2、Ｒ53ＳｉＯＲ6、及びＳｉ（ＯＲ6）4から選ばれる１種以上とを用いる場合、Ｒ5Ｓｉ（ＯＲ6）3の含有率は、総原料中、７０〜１００モル％が好ましく、８０〜１００モル％がより好ましい。
【００７８】
オルガノトリアルコキシシランの添加量は、多孔質シリコーンゴム球状粒子１００質量部に対し、ポリオルガノシルセスキオキサンの量が１〜５０質量部の範囲となる量が好ましく、２〜２５質量部の範囲となる量がより好ましい。
【００７９】
オルガノトリアルコキシシランの添加は、プロペラ翼、平板翼等の通常の攪拌機を用いて撹拌下で行うことが好ましい。撹拌は、オルガノトリアルコキシシランの添加後、アルコキシシランの加水分解及び縮合反応が完結するまで継続する。
【００８０】
多孔質シリコーンゴム球状粒子水分散液にアルカリ性物質を配合した後に、オルガノトリアルコキシシランを添加する場合、オルガノアルコキシシランを一度に添加してもよいが、時間をかけて徐々に添加する方が好ましい。添加時における反応液の温度は、０〜６０℃であることが好ましく、より好ましくは０〜４０℃の範囲である。温度が上記範囲内であれば、多孔質シリコーンゴム球状粒子の表面にポリオルガノシルセスキオキサンを上手く付着させることができる。加水分解及び縮合反応を完結させる為、加水分解及び縮合反応は室温下で行っても、４０〜１００℃程度の加熱下で行ってもよく、また、アルカリ性物質を適宜追加してもよい。
【００８１】
本発明の製造方法では、アルカリ性物質を添加する前にオルガノトリアルコキシシランを添加してもよい。この場合はまず、水中にアルコキシシランを添加してオルガノトリアルコキシシラン水溶液とするとよい。アルコキシシランは、一度に水に添加してもよいが、時間をかけて徐々に添加してもよい。また、アルコキシシランに水を添加してもよいし、水とオルガノトリアルコキシシランを同時に反応系に入れて混合してもよい。オルガノトリアルコキシシランを水に添加する際の温度は、特には限定されず、例えば、０〜１００℃の範囲で行えばよい。その後、該アルコキシシランの加水分解反応が進行して、少なくとも水にアルコキシシランが溶解するまでの間は撹拌を継続する。この時、加水分解反応を促進させるため、少量の酸を添加してもよい。
【００８２】
上記で得られたオルガノトリアルコキシシラン水溶液に、多孔質シリコーンゴム球状粒子の水分散液を添加し、次いでアルカリ性物質を添加する。アルカリ性物質を添加すると、オルガノトリアルコキシシラン加水分解物の縮合反応が進行し、ポリオルガノシルセスキオキサンが生成する。但し、この時、ポリオルガノシルセスキオキサンが生成する前に撹拌を停止する、又は非常にゆっくりとした撹拌にする必要がある。ポリオルガノシルセスキオキサン生成時に反応液が高速で流動していると、ポリオルガノシルセスキオキサンが多孔質シリコーンゴム球状粒子表面に、付着し難くなるおそれがある。
【００８３】
縮合反応時の温度は０〜６０℃であることが好ましく、０〜４０℃の範囲であることがより好ましい。該温度が上記範囲内にあると、多孔質シリコーンゴム球状粒子表面にポリオルガノシルセスキオキサンを上手く付着させることができる。ポリオルガノシルセスキオキサンが生成（該ポリオルガノシルセスキオキサンが多孔質シリコーンゴム球状粒子表面に付着）するまでは、反応液を静置又は非常にゆっくりとした撹拌状態にしておくのがよい。尚、静置時間は、１０分〜２４時間の範囲にあるのが好ましい。その後、縮合反応を完結させる為、アルカリ性物質を追加で添加する、あるいは４０〜１００℃下で加熱してもよい。
【００８４】
加水分解及び縮合反応後の水分散液から、（ｉｖ）外相の水及び多孔質シリコーンゴム球状粒子中に存在する水を除去する工程を行う。具体的な方法としては、上記（ｉｖ）で記載した内容と同様である。
【００８５】
なお、水分の揮発・蒸発除去により得られた多孔質シリコーン複合粒子の粉体が、凝集・融着している場合においては、ジェットミル、ボールミル、ハンマーミル等の粉砕機で解砕すればよい。
【実施例】
【００８６】
以下、実施例を挙げて本発明をさらに詳細に説明するが、本発明はこれらの実施例に限定されるものではない。なお、以下において、粘度は２５℃でのオストワルド粘度計により測定した動粘度の値であり、濃度及び含有率を表す「％」は「質量％」を示す。
【００８７】
［実施例１］
ポリエーテル変性シリコーン（直鎖型）を用いた多孔質シリコーンゴム球状粒子の水分散液の調製
下記式（１）で表され、動粘度が８．４ｍｍ2／ｓのメチルビニルポリシロキサン３１ｇ、
【化８】
2020037664.tif 000010
下記式（２）で表され、動粘度が２８ｍｍ2／ｓのメチルハイドロジェンポリシロキサン１７ｇ（脂肪族不飽和基１個に対し、ヒドロシリル基が１．１３個となる配合量）、
【化９】
2020037664.tif 000011
直鎖型ポリエーテル変性シリコーン：ＰＥＧ−３．６プロピルエーテルジメチコン（ＫＦ−６０５２；信越化学工業（株）製）１０ｇ及び酸化防止剤：ｄｌ−α−トコフェロール（ビタミンＥ・ＥＦＣ；国貞化学工業（株）製）０．０２ｇを、容量５００ｍＬのデスカップに仕込み、ホモミキサーを用いて２，０００ｒｐｍで撹拌溶解・分散させた。次いで、ホモディスパーを用いて撹拌させながら０．６７％ＮａＣｌ水溶液１４２ｇを徐々に添加し、全量添加してから２，０００ｒｐｍで撹拌したところ、油中水滴型となり、増粘が認められ、さらに１０分間撹拌を継続した結果、白色均一なＷ／Ｏ型乳化物を得た。
【００８８】
得られたＷ／Ｏ型乳化物に、上記式（１）で表されるメチルビニルポリシロキサン及び上記式（２）で表されるメチルハイドロジェン（ポリ）シロキサン混合液を加え、ホモディスパーを用いて１，０００ｒｐｍ前後で撹拌を行い、Ｗ／Ｏ型乳化物を３倍希釈したＷ／Ｏ型乳化液を得た。この乳化液２００ｇを、５００ｍＬデスカップに予め仕込んでおいた、脂肪酸エステル型非イオン性界面活性剤：ＰＯＥ（２０）ソルビタンモノオレエート（レオドールＴＷ−Ｏ１２０Ｖ；花王（株）製）１．９ｇとＰＯＥ（６）ソルビタンモノオレエート（レオドールＴＷ−Ｏ１０６Ｖ；花王（株）製）０．８ｇを水６５ｇに溶解させた界面活性剤水溶液に、ホモディスパーを用いて撹拌させながら徐々に加え、全量添加してから２，０００ｒｐｍで撹拌したところ水中油滴型となり、増粘が認められ、さらに１０分間撹拌を継続した結果、白色均一なＷ／Ｏ／Ｗ型乳化物を得た。
【００８９】
次いで、ホモミキサーを用いて１，０００ｒｐｍ前後で撹拌しながら、水２３２ｇを添加し、Ｗ／Ｏ／Ｗ型乳化物を希釈したＷ／Ｏ／Ｗ型乳化液を得た。得られたＷ／Ｏ／Ｗ型乳化液を、錨型撹拌翼による撹拌装置の付いた容量１Ｌのデスカップに移し、２０〜２５℃に温調した後、撹拌下で塩化白金酸−オレフィン錯体のトルエン溶液（白金含有量：０．５％）０．３ｇとＰＯＥ（９）ラウリルエーテル（エマルゲン１０９Ｐ；花王（株）製）０．３ｇの混合溶解物を添加し、同温度で５時間撹拌し、付加硬化反応を十分に進行させた結果、多孔質シリコーンゴム球状粒子の水分散液を得た。
【００９０】
得られた水分散液中の多孔質シリコーンゴム球状粒子の形状を、光学顕微鏡装置「ＥＣＬＩＰＳＥ  ＬＶ１００ＰＯＬ」（（株）Ｎｉｋｏｎ製）にて観察したところ、球状であり、粒子表面は複数の直径０．５〜４μｍの球状〜半球状の空孔を有していることが確認された。体積平均粒径を電気抵抗法粒度分布測定装置「マルチサイザー３」（ベックマン・コールター（株）製）を用いて測定した結果、５．６μｍであった。
【００９１】
上記多孔質シリコーンゴム球状粒子の硬度を、以下のように測定した。上記式（１）で示されるメチルビニル（ポリ）シロキサン、上記式（２）で示されるメチルハイドロジェン（ポリ）シロキサン、及び塩化白金酸−オレフィン錯体のトルエン溶液（白金含有量：０．５％）を、上記の配合割合で混合し、厚みが１０ｍｍとなるようアルミシャーレに流し込んだ。２５℃下で２４時間放置後、５０℃の恒温槽内で１時間加熱し、シリコーンゴムを得た。得られたシリコーンゴムをアルミシャーレから外し、ゴムの硬度をデュロメータＡ硬度計で測定した結果、７０であった。
【００９２】
上記で得られた、多孔質シリコーンゴム球状粒子の水分散液３１５ｇを、錨型撹拌翼による撹拌装置の付いた容量１Ｌのガラスフラスコに移し、水１６８ｇ、２８％アンモニア水８．９ｇ及び４０％ジメチルジアリルアンモニウムクロライド重合体水溶液（ＭＥポリマーＨ４０Ｗ；東邦化学工業（株）製）０．４ｇを添加した。５〜１０℃に温調した後、メチルトリメトキシシラン（ＫＢＭ−１３；信越化学工業（株）製）８．５ｇを、２０分かけて滴下し、この間の液温を５〜１０℃に保ちながら、さらに１時間撹拌を行った。次いで、５５〜６０℃まで加熱し、その温度を保持したまま１時間撹拌を行い、メチルトリメトキシシランの加水分解及び縮合反応を十分に進行・完結させた。
【００９３】
得られた多孔質シリコーン複合粒子の水分散液を、加圧ろ過器を用いて水分約３０％に脱水した。脱水物を錨型撹拌翼による撹拌装置の付いた容量２Ｌのガラスフラスコに移し、水１，０００ｍＬを添加し、３０分間撹拌を行った後、加圧ろ過器を用いて脱水した。脱水物を再度錨型撹拌翼による撹拌装置の付いた容量２Ｌのガラスフラスコに移し、水１，０００ｍＬを添加し、３０分間撹拌を行った後、加圧ろ過器を用いて脱水した。その後、該脱水物を減圧乾燥機中で３×１０-3Ｐａの減圧度、１００℃の温度下で乾燥し、水を除去した。最後に、得られた乾燥物をジェットミルで解砕した結果、流動性のある多孔質シリコーン複合粒子を得た。
【００９４】
上記で得られた多孔質シリコーン複合粒子を、界面活性剤を用いて水に分散させ、電気抵抗法粒度分布測定装置「マルチサイザー３」（ベックマン・コールター（株）製）を用いて測定した結果、体積平均粒径６μｍであった。また、該多孔質シリコーン複合粒子を電子顕微鏡（走査型顕微鏡Ｓ−４７００；日立ハイテクノロジーズ（株）製）で観察したところ、粒子表面は複数の直径０．５〜４．０μｍの球状〜半球状の空孔を有していることが確認された。さらに、多孔質シリコーン複合粒子表面には、粒径１００ｎｍ以下の粒状のポリメチルシルセスキオキサンが付着していることが確認された。その付着量は、多孔質シリコーンゴム球状粒子１００質量％に対して４．１質量％であった。
【００９５】
［実施例２］
ポリグリセリン変性シリコーン（分岐型）を用いた多孔質シリコーンゴム球状粒子の水分散液の調製
上記式（１）で示される、動粘度：８．４ｍｍ2／ｓのメチルビニル（ポリ）シロキサン３１ｇ、上記式（２）で示される、動粘度：２８ｍｍ2／ｓのメチルハイドロジェン（ポリ）シロキサン１７ｇ（脂肪族不飽和基１個に対し、ヒドロシリル基が１．１３個となる配合量）及び分岐型ポリグリセリン変性シリコーン：ラウリルポリグリセリルー３ポリジメチルシロキシエチルジメチコン（ＫＦ−６１０５；信越化学工業（株）製）４ｇと酸化防止剤：ｄｌ−α−トコフェロール０．０２ｇを、容量５００ｍＬのデスカップに仕込み、ホモミキサーを用いて２，０００ｒｐｍで撹拌溶解・分散させた。次いで、ホモディスパーを用いて撹拌させながら０．６７％ＮａＣｌ水溶液１４８ｇを徐々に添加し、全量添加してから４，０００ｒｐｍで撹拌したところ油中水滴型となり、増粘が認められ、さらに１０分間撹拌を継続した結果、白色均一なＷ／Ｏ型乳化物を得た。
【００９６】
得られたＷ／Ｏ型乳化物に、上記式（１）で表されるメチルビニルポリシロキサン、及び上記式（２）で表されるメチルハイドロジェンポリシロキサン混合液を加え、ホモディスパーを用いて１，０００ｒｐｍ前後で撹拌を行い、Ｗ／Ｏ型乳化物を３倍希釈したＷ／Ｏ型乳化液を得た。この乳化液２００ｇを、５００ｍＬデスカップに予め仕込んでおいた、脂肪酸エステル型非イオン性界面活性剤：ＰＯＥ（２０）ソルビタンモノオレエート１．９ｇとＰＯＥ（６）ソルビタンモノオレエート０．８ｇを水６５ｇに溶解させた界面活性剤水溶液に、ホモディスパーを用いて撹拌させながら徐々に加え、全量添加してから２，０００ｒｐｍで撹拌したところ水中油滴型となり、増粘が認められ、さらに１０分間撹拌を継続した結果、白色均一なＷ／Ｏ／Ｗ型乳化物を得た。次いで、ホモミキサーを用いて１，０００ｒｐｍ前後で撹拌しながら、０．８６％ＮａＣｌ水溶液２３２ｇを添加し、Ｗ／Ｏ／Ｗ型乳化物を希釈したＷ／Ｏ／Ｗ型乳化液を得た。
【００９７】
このＷ／Ｏ／Ｗ型乳化液を、錨型撹拌翼による撹拌装置の付いた容量１Ｌのデスカップに移し、２０〜２５℃に温調した後、撹拌下で塩化白金酸−オレフィン錯体のトルエン溶液（白金含有量：０．５％）０．３ｇとＰＯＥ（９）ラウリルエーテル０．３ｇの混合溶解物を添加し、同温度で５時間撹拌し、付加硬化反応を十分に進行させた結果、多孔質シリコーンゴム球状粒子の水分散液を得た。
【００９８】
得られた水分散液中の多孔質シリコーンゴム球状粒子の形状を、光学顕微鏡装置「ＥＣＬＩＰＳＥ  ＬＶ１００ＰＯＬ」にて観察したところ、球状であり、粒子表面は複数の直径０．５〜４．０μｍの球状〜半球状の空孔を有していることが確認された。体積平均粒径を電気抵抗法粒度分布測定装置「マルチサイザー３」を用いて測定した結果、１４μｍであった。
【００９９】
上記多孔質シリコーンゴム球状粒子の硬度を、上記と同様の方法を用い、デュロメータＡ硬度計で測定した結果、７０であった。
【０１００】
上記で得られた、多孔質シリコーンゴム球状粒子の水分散液３１５ｇを、錨型撹拌翼による撹拌装置の付いた容量１Ｌのガラスフラスコに移し、実施例１と同様の原料、配合量、及び各種条件・方法と同様の操作を行い、メチルトリメトキシシランの加水分解及び縮合反応を十分に進行・完結させた。
【０１０１】
得られた多孔質シリコーン複合粒子の水分散液を、加圧ろ過器を用いて水分約３０％に脱水した。脱水物を錨型撹拌翼による撹拌装置の付いた容量２Ｌのガラスフラスコに移し、実施例１に示した条件・方法と同様の操作を行い、水を除去した。最後に、得られた乾燥物をジェットミルで解砕した結果、流動性のある多孔質シリコーン複合粒子を得た。
【０１０２】
上記で得られた多孔質シリコーン複合粒子を、界面活性剤を用いて水に分散させ、電気抵抗法粒度分布測定装置「マルチサイザー３」を用いて測定した結果、体積平均粒径１５μｍであった。また、該多孔質シリコーン複合粒子を電子顕微鏡「走査型顕微鏡Ｓ−４７００」で観察したところ、粒子表面は複数の直径０．５〜４．０μｍの球状〜半球状の空孔を有していることが確認された。さらに、該多孔質シリコーン複合粒子の表面には、粒径１００ｎｍ以下の粒状のポリメチルシルセスキオキサンが付着していることが確認された。その付着量は、多孔質シリコーンゴム球状粒子１００質量％に対して４．１質量％であった。
【０１０３】
［実施例３］
ポリエーテル変性シリコーンゲル(架橋型)を用いた多孔質シリコーンゴム球状粒子の水分散液の調製
上記式（１）で示される、動粘度：８．４ｍｍ2／ｓのメチルビニル（ポリ）シロキサン３１ｇ、上記式（２）で示される、動粘度：２８ｍｍ2／ｓのメチルハイドロジェン（ポリ）シロキサン１７ｇ（脂肪族不飽和基１個に対し、ヒドロシリル基が１．１３個となる配合量）、及び、ポリエーテル変性シリコーンゲル：（ジメチコン／（ＰＥＧ−１０／１５））クロスポリマー（ＫＳＧ−２１０；信越化学工業（株）製）１５ｇと酸化防止剤：ｄｌ−α−トコフェロール０．０２ｇを、容量５００ｍＬのデスカップに仕込み、ホモミキサーを用いて２，０００ｒｐｍで撹拌溶解・分散させた。次いで、ホモディスパーを用いて撹拌させながら０．２５％ＮａＣｌ水溶液１３７ｇを徐々に添加し、全量添加してから４，０００ｒｐｍで撹拌したところ油中水滴型となり、増粘が認められ、さらに１０分間撹拌を継続した結果、白色均一なＷ／Ｏ型乳化物を得た。
【０１０４】
得られたＷ／Ｏ型乳化物に、上記式（１）で表されるメチルビニルポリシロキサン及び上記式（２）で表されるメチルハイドロジェンポリシロキサン混合液を加え、ホモディスパーを用いて１，０００ｒｐｍ前後で撹拌を行い、Ｗ／Ｏ型乳化物を２倍希釈したＷ／Ｏ型乳化液を得た。得られた乳化液２００ｇを、５００ｍＬデスカップに予め仕込んでおいた、ＰＯＥ（９）ラウリルエーテル（エマルゲン１０９Ｐ；花王（株）製）１．５ｇを水６５ｇに溶解させた界面活性剤水溶液に、ホモミキサーを用いて撹拌させながら徐々に加え、全量添加してから４，０００ｒｐｍで撹拌したところ水中油滴型となり、増粘が認められ、さらに１０分間撹拌を継続した結果、白色均一なＷ／Ｏ／Ｗ型乳化物を得た。
【０１０５】
次いで、ホモミキサーを用いて１，０００ｒｐｍ前後で撹拌しながら、０．３２％ＮａＣｌ水溶液２３２ｇを添加し、Ｗ／Ｏ／Ｗ型乳化液を得た。得られたＷ／Ｏ／Ｗ型乳化液を、錨型撹拌翼による撹拌装置の付いた容量１Ｌのデスカップに移し、２０〜２５℃に温調した後、撹拌下で塩化白金酸−オレフィン錯体のトルエン溶液（白金含有量：０．５％）０．３ｇとＰＯＥ（９）ラウリルエーテル０．３ｇの混合溶解物を添加し、同温度で５時間撹拌し、付加硬化反応を十分に進行させた結果、多孔質シリコーンゴム球状粒子の水分散液を得た。
【０１０６】
得られた水分散液中の多孔質シリコーンゴム球状粒子の形状を、光学顕微鏡装置「ＥＣＬＩＰＳＥ  ＬＶ１００ＰＯＬ」にて観察したところ、球状であり、粒子表面は複数の直径０．５〜３．０μｍの球状〜半球状の空孔を有していることが確認された。体積平均粒径を電気抵抗法粒度分布測定装置「マルチサイザー３」を用いて測定した結果、２８μｍであった。
【０１０７】
上記多孔質シリコーンゴム球状粒子の硬度を、上記と同様の方法を用い、デュロメータＡ硬度計で測定した結果、７０であった。
【０１０８】
上記で得られた、多孔質シリコーンゴム球状粒子の水分散液３１５ｇを、錨型撹拌翼による撹拌装置の付いた容量１Ｌのガラスフラスコに移し、実施例１と同様の原料、配合量、及び各種条件・方法と同様の操作を用い、メチルトリメトキシシランの加水分解及び縮合反応を十分に進行・完結させた。
【０１０９】
得られた多孔質シリコーン複合粒子の水分散液を、加圧ろ過器を用いて水分約３０％に脱水した。脱水物を錨型撹拌翼による撹拌装置の付いた容量２Ｌのガラスフラスコに移し、実施例１と同様の条件・方法と同様の操作を行い、水を除去した。最後に、得られた乾燥物をジェットミルで解砕した結果、流動性のある多孔質シリコーン複合粒子を得た。
【０１１０】
上記で得られた多孔質シリコーン複合粒子を、界面活性剤を用いて水に分散させ、電気抵抗法粒度分布測定装置「マルチサイザー３」を用いて測定した結果、体積平均粒径２９μｍであった。また、該多孔質シリコーン複合粒子を電子顕微鏡「走査型顕微鏡Ｓ−４７００」で観察したところ、粒子表面は複数の直径０．５〜３．０μｍの球状〜半球状の空孔を有していることが確認された。さらに、多孔質シリコーン複合粒子の表面には、粒径１００ｎｍ以下の粒状のポリメチルシルセスキオキサンが付着していることが確認された。その付着量は、多孔質シリコーンゴム球状粒子１００質量％に対して４．１質量％であった。
【０１１１】
［実施例４］
非イオン／陰イオン性界面活性剤混合系を用いた多孔質シリコーンゴム球状粒子の水分散液の調製
上記式（１）で示される、動粘度：８．４ｍｍ2／ｓのメチルビニルポリシロキサン３１ｇ、上記式（２）で示される、動粘度：２８ｍｍ2／ｓのメチルハイドロジェンポリシロキサン１７ｇ（脂肪族不飽和基１個に対し、ヒドロシリル基が１．１３個となる配合量）、及び、ポリエーテル変性シリコーンゲル：（ジメチコン／（ＰＥＧ−１０／１５））クロスポリマー（ＫＳＧ−２１０；信越化学工業（株）製）２０ｇと酸化防止剤：ｄｌ−α−トコフェロール０．０２ｇを、容量５００ｍＬのデスカップに仕込み、ホモミキサーを用いて２，０００ｒｐｍで撹拌溶解・分散させた。次いで、ホモディスパーを用いて撹拌させながら０．２５％ＮａＣｌ水溶液１３２ｇを徐々に添加し、全量添加してから４０００ｒｐｍで撹拌したところ油中水滴型となり、増粘が認められ、さらに１０分間撹拌を継続した結果、白色均一なＷ／Ｏ型乳化物を得た。
【０１１２】
得られたＷ／Ｏ型乳化物に、上記式（１）で表されるメチルビニルポリシロキサン及び上記式（２）で表されるメチルハイドロジェンポリシロキサン混合液を加え、ホモディスパーを用いて１，０００ｒｐｍ前後で撹拌を行い、Ｗ／Ｏ型乳化物を２倍希釈したＷ／Ｏ型乳化液を得た。この乳化液２００ｇを、５００ｍＬデスカップに予め仕込んでおいた、ＰＯＥ（９）ラウリルエーテル１．０５ｇとＰＯＥ（２３）ラウリルエーテル（エマルゲン１２３Ｐ；花王（株）製）０．１５ｇ、さらにＰＯＥ（３）ラウリルエーテル硫酸ナトリウム（エマール２０Ｃ；花王（株）製）１．２ｇを水３０ｇに溶解させた界面活性剤水溶液に、ホモミキサーを用いて撹拌させながら徐々に加え、全量添加してから２，０００ｒｐｍで撹拌したところ水中油滴型となり、増粘が認められ、さらに１０分間撹拌を継続した結果、白色均一なＷ／Ｏ／Ｗ型乳化物を得た。次いで、ホモミキサーを用いて１０００ｒｐｍ前後で撹拌しながら、０．３２％ＮａＣｌ水溶液２６７ｇを添加し、Ｗ／Ｏ／Ｗ型乳化物を希釈したＷ／Ｏ／Ｗ型乳化液を得た。
【０１１３】
このＷ／Ｏ／Ｗ型乳化液を、錨型撹拌翼による撹拌装置の付いた容量１Ｌのデスカップに移し、２０〜２５℃に温調した後、撹拌下で塩化白金酸−オレフィン錯体のトルエン溶液（白金含有量：０．５％）０．３ｇとＰＯＥ（９）ラウリルエーテル０．３ｇの混合溶解物を添加し、同温度で５時間撹拌し、付加硬化反応を十分に進行させた結果、多孔質シリコーンゴム球状粒子の水分散液を得た。
【０１１４】
得られた水分散液中の多孔質シリコーンゴム球状粒子の形状を、光学顕微鏡装置「ＥＣＬＩＰＳＥ  ＬＶ１００ＰＯＬ」にて観察したところ、球状であり、粒子表面は複数の直径０．５〜３．０μｍの球状〜半球状の空孔を有していることが確認された。体積平均粒径を電気抵抗法粒度分布測定装置「マルチサイザー３」を用いて測定した結果、１３μｍであった。
【０１１５】
上記多孔質シリコーンゴム球状粒子の硬度を、上記と同様の方法を用い、デュロメータＡ硬度計で測定した結果、７０であった。
【０１１６】
上記で得られた、多孔質シリコーンゴム球状粒子の水分散液３１５ｇを、錨型撹拌翼による撹拌装置の付いた容量１Ｌのガラスフラスコに移し、実施例１と同様の原料、配合量、及び各種条件・方法と同様の操作を用い、メチルトリメトキシシランの加水分解及び縮合反応を十分に進行・完結させた。
【０１１７】
得られた多孔質シリコーン複合粒子の水分散液を、加圧ろ過器を用いて水分約３０％に脱水した。脱水物を錨型撹拌翼による撹拌装置の付いた容量２Ｌのガラスフラスコに移し、実施例１に示した条件・方法と同様の操作を行い、水を除去した。最後に、得られた乾燥物をジェットミルで解砕した結果、流動性のある多孔質シリコーン複合粒子を得た。
【０１１８】
上記で得られた多孔質シリコーン複合粒子を、界面活性剤を用いて水に分散させ、電気抵抗法粒度分布測定装置「マルチサイザー３」を用いて測定した結果、体積平均粒径１３μｍであった。また、該多孔質シリコーン複合粒子を電子顕微鏡「走査型顕微鏡  Ｓ−４７００」で観察したところ、粒子表面は複数の直径０．５〜３．０μｍの球状〜半球状の空孔を有していることが確認された。さらに、多孔質シリコーン複合粒子の表面には、粒径１００ｎｍ以下の粒状のポリメチルシルセスキオキサンが付着していることが確認された。その付着量は、多孔質シリコーンゴム球状粒子１００質量％に対して４．１質量％であった。
【０１１９】
図１に実施例１で得られた多孔質シリコーンゴム球状粒子の表面の電子顕微鏡写真、
図２に実施例２で得られた多孔質シリコーンゴム球状粒子表面の電子顕微鏡写真、
図３に実施例３で得られた多孔質シリコーンゴム球状粒子表面の電子顕微鏡写真、
図４に実施例３で得られた多孔質シリコーンゴム球状粒子破断面の電子顕微鏡写真、
図５に実施例４で得られた多孔質シリコーンゴム球状粒子表面の電子顕微鏡写真、
図６に実施例３で得られた多孔質シリコーン複合粒子表面の電子顕微鏡写真、
図７に実施例３で得られた多孔質シリコーン複合粒子破断面の電子顕微鏡写真、
図８に実施例３で得られたＷ／Ｏ乳化物の電子顕微鏡写真、
図９に実施例３で得られたＷ／Ｏ／Ｗ乳化物の電子顕微鏡写真、
図１０に実施例３で得られた多孔質シリコーンゴム球状粒子の水分散液の電子顕微鏡写真を示す。
【産業上の利用可能性】
【０１２０】
本発明における多孔質シリコーンゴム球状粒子、及び多孔質シリコーン複合粒子は、その特徴的な構造より、高い光散乱性能及び吸油性能を有するため、化粧料等に有用であることが期待される。
【図１】
2020037664.tif 000012
【図２】
2020037664.tif 000013
【図３】
2020037664.tif 000014
【図４】
2020037664.tif 000015
【図５】
2020037664.tif 000016
【図６】
2020037664.tif 000017
【図７】
2020037664.tif 000018
【図８】
2020037664.tif 000019
【図９】
2020037664.tif 000020
【図１０】
2020037664.tif 000021